ШИХТА ДЛЯ ПОЛУЧЕНИЯ СТЕКЛА
CHARGE FOR GLASS RECEIVING

Изобретение относится к области технологии силикатов, а именно к составам шихты для получения стекла, которое может быть использовано для изготовления изделий декоративно-художественного и хозяйственно-бытового назначения.
Известна шихта для получения стекла, включающая кальцийсодержащий компонент [1].
Задача изобретения - получение экологически безопасного стекла с использованием промышленного отхода.
Технический результат достигается тем, что в шихте для получения стекла, включающей кальцийсодержащий компонент, в качестве кальцийсодержащего компонента использован выдержанный в отвалах не менее 2 месяцев до полного отсутствия в нем неразложившихся примесей карбида и ацетилена и высушенный до влажности 2-3% карбидный ил и дополнительно кварцевый песок при следующем соотношении компонентов, мас.%: карбидный ил 1,0-50,0; кварцевый песок 50,0-99,0.
2
2
3
2
3
2
3
2
Карбидный ил - отход, образующийся при получении ацетилена разложением карбида кальция; выпадает в виде голубоватого ила. Состав минеральной части карбидного ила, мас.%: SiO 32,53; FeO 0,07; AlO 0,13; CaO 48,1; MgO 3,55; CuO 0,002; NiO 0,002; CrO 0,0004; NaO 0,54; PbO 0,006. Состав органической части карбидного ила (по потерям при прокаливании) - 15%. Влажность карбидного ила 54,5%.
В таблице приведены составы шихты для получения стекла.
Таблица
Компоненты
Состав, мас.%
1
2
Карбидный ил
1,0
50,0
Кварцевый песок
99,0
50,0
Карбидный ил выдерживают в отвалах не менее 2 месяцев до полного отсутствия в нем неразложившихся примесей карбида и ацетилена. Затем сушат до влажности 2-3% и смешивают с кварцевым песком. Полученную шихту загружают в тигли. Варку стекла осуществляют в горшковых печах при температуре 1500-1750°С.
Полученное стекло не представляет угрозы для окружающей среды.
Источники информации
1. А.с. №1164219, СССР, 1985.